СЫРЬЕВАЯ СМЕСЬ ДЛЯ ИЗГОТОВЛЕНИЯ ТЕПЛОИЗОЛЯЦИОННОГО СЛОЯ
RAW MIXTURE FOR MAKING HEAT-INSULATING LAYER

Изобретение относится к производству теплоизоляционных строительных материалов.
Известна сырьевая смесь, содержащая, вес.ч: синтетический волокнистый наполнитель 100,0; жидкое стекло 16,0-50,0; мел 5,0-20,0; воду 30,0-70,0 [1]. Такая смесь может быть использована в качестве теплоизоляции.
Задачей изобретения является снижение объемного веса теплоизоляционного слоя.
Технический результат достигается тем, что сырьевая смесь для изготовления теплоизоляционного слоя, содержащая синтетический волокнистый наполнитель, жидкое стекло, мел, воду, дополнительно включает измельченную макулатуру, причем компоненты находятся при следующем соотношении, мас.%: синтетический волокнистый наполнитель 6,0-9,0; жидкое стекло 25,0-30,0; мел 5,0-10,0; вода 30,0-35,0; измельченная макулатура 24,0-26,0.
В таблице приведены составы сырьевой смеси для изготовления теплоизоляционного слоя.
Компоненты
Состав, мас.%:
1
2
3
Синтетический волокнистый наполнитель
6,0
7,5
9,0
Жидкое стекло
30,0
27,5
25,0
Мел
10,0
7,5
5,0
Вода
30,0
32,5
35,0
Измельченная макулатура
24,0
25,0
26,0
В составе сырьевой смеси для изготовления теплоизоляционного слоя используют: любой синтетический волокнистый наполнитель (капрон, нейлон, лавсан, нитрон и др.), нарезанный на отрезки длиной 2-10 мм.
3
Жидкое стекло - натриевое или калиевое, плотностью 1,2-1,5 г/см с силикатным модулем 1-3.
2
2
2
3
3
Компоненты дозируют в требуемых количествах. Мел размалывают до получения порошка с удельной поверхностью 2000-3500 см/г. Макулатуру измельчают на куски площадью 2-16 см, заливают горячей, 70-100°С, водой, размачивают и распушивают. В образовавшуюся массу при перемешивании вводят жидкое стекло, молотый мел и синтетический волокнистый наполнитель. Полученную смесь наносят слоем толщиной 3-5 мм на теплоизолируемую поверхность (бетонную, кирпичную, гипсовую, деревянную) и оставляют до высыхания. После высыхания первого слоя операцию повторяют, «наращивая» слой нужной толщины. В примере осуществления заявленного изобретения использовали: мел с удельной поверхностью 3000 см/г, волокнистый наполнитель - капрон в виде смеси отрезков длиной 2-10 мм, распушенную согласно указанному выше - при температуре воды 80°С, макулатуру, натриевое жидкое стекло плотностью 1,33 г/см с силикатным модулем 1,5. Полученный объемный вес для составов по таблице составил 150-155 кг/м.
Использование предложенной сырьевой смеси позволяет снизить объемный вес теплоизоляционного слоя на 10-15%.
Источник информации
1. SU 1159912, 1985.